【手続補正書】
【提出日】平成24年12月6日(2012.12.6)
【手続補正１】
【補正対象書類名】明細書
【補正対象項目名】０１０６
【補正方法】変更
【補正の内容】
【０１０６】
本発明の実施例５および６のカーペットの摩耗性能を、実施例４に記載の典型的に使用されるトリローバル断面と比較することによって、本発明によるフィラメントの断面の耐フィブリル化挙動をさらに例示する。Ｈｅｘａｐｏｄ試験およびＶｅｔｔｅｒｍａｎドラム試験の両方で、本発明により作製したカーペットの優れた長期性能（それぞれ１２０００サイクルおよび２２０００サイクル）が示された。以下の表１に示されるように、１２０００サイクルおよび２２０００サイクルの試験の時点での本発明の実施例５および６のＨｅｘａｐｏｄ試験およびＶｅｔｔｅｒｍａｎドラム試験の両方での値の間の「差」は、同じ１２０００サイクルおよび２２０００サイクルの試験の時点における実施例４（比較例）の「差」よりも大きかった。これらのデータは、実施例５および６が実施例４よりも耐フィブリル化性が優れていることを示している。
【表１】
2012512972.tif 000001
【手続補正２】
【補正対象書類名】明細書
【補正対象項目名】０１０７
【補正方法】変更
【補正の内容】
【０１０７】
以上、本発明を要約すると下記のとおりである。
１．中を通って伸びる長手方向軸と、長手方向軸に対して直角をなす平面に３つの辺を持つ断面とを有する中実コアで耐フィブリル化性の合成ポリマーフィラメントであって、
辺は、長さが実質的に等しく、形が凸状であり、各辺は、それに沿って中点を有し、各中点は、フィラメントの中心軸に中心を有する内接円上にあり、内接円は長さ「ｃ」に実質的に等しい半径を有し、
各辺は、それぞれの曲率円に中心を有する実質的に丸みを帯びた頂点を通って隣接する辺と接しており、各曲率円は長さ「ｂ」に実質的に等しい半径を有し、各曲率円は、フィラメントの軸から距離「ａ」だけ間隔を開けており、フィラメントの各頂点は、長さ（ａ＋ｂ）に実質的に等しい半径を有する外接円上にあり、
ここでフィラメントは、外接円の半径（ａ＋ｂ）の、内接円の半径（ｃ）に対する比によって定義される変形比（ＭＲ）を有し、
フィラメントは、１０＜「ｄｐｆ」＜３５の範囲のフィラメント当たりのデニール数（「ｄｐｆ」）を有し；
距離「ａ」は、０．０００２５インチ（６マイクロメートル）＜「ａ」＜０．００４インチ（１０２マイクロメートル）の範囲にあり；
距離「ｂ」は、０．００００８インチ（２マイクロメートル）＜「ｂ」＜０．００１０インチ（２４マイクロメートル）の範囲にあり；
距離「ｃ」は、０．０００３インチ（８マイクロメートル）＜「ｃ」＜０．００２５インチ（６４マイクロメートル）の範囲にあり；そして
変形比（「ＭＲ」）が、約１．１＜「ＭＲ」＜約２．０の範囲にある、上記フィラメント。
２．フィラメントが１．５グラム／デニールを超えるテナシティを有する、上記１に記載のフィラメント。
３．フィラメントが、１２＜「ｄｐｆ」＜３２の範囲のフィラメント当たりのデニール数（「ｄｐｆ」）を有し；
距離「ａ」が、０．０００３５インチ（９マイクロメートル）＜「ａ」＜０．００３インチ（７６マイクロメートル）の範囲にあり；
距離「ｂ」は、０．０００１０インチ（３マイクロメートル）＜「ｂ」＜０．０００９５インチ（２５マイクロメートル）の範囲にあり；
距離「ｃ」が、０．０００５インチ（１０マイクロメートル）＜「ｃ」＜０．００２インチ（５１マイクロメートル）の範囲にあり；
変形比（「ＭＲ」）が、約１．１＜「ＭＲ」＜約２．０の範囲にある、上記１に記載のフィラメント。
４．合成ポリマーがポリトリメチレンテレフタレートである、上記１に記載のフィラメント。
５．ポリトリメチレンテレフタレートがその中につや消し剤を有する、上記４に記載のフィラメント。
６．ポリトリメチレンテレフタレートが着色される、上記４に記載のフィラメント。
７．ポリトリメチレンテレフタレートが、生物学的に生産される１，３プロパンジオールを有する、上記４に記載のフィラメント。
８．合成ポリマーが、ポリエチレンテレフタレート、ナイロン、ポリプロピレン、またはそれらのブレンドである、上記１に記載のフィラメント。
９．ポリトリメチレンテレフタレートがその中に難燃剤を有する、上記４に記載のフィラメント。
１０．基布および基布に取り付けられた複数のタフトとを有するカーペットであって、
各タフトが、中を通って伸びる長手方向軸と、長手方向軸に対して直角をなす平面に３つの辺を持つ断面とを有する中実コアで耐フィブリル化性の合成ポリマーフィラメントを有し、
辺は、長さが実質的に等しく、形が凸状であり、各辺は、それに沿って中点を有し、各
中点は、フィラメントの中心軸に中心を有する内接円上にあり、内接円は長さ「ｃ」に実質的に等しい半径を有し、
各辺は、それぞれの曲率円に中心を有する実質的に丸みを帯びた頂点を通って隣接する辺と接しており、各曲率円は長さ「ｂ」に実質的に等しい半径を有し、各曲率円は、フィラメントの軸から距離「ａ」だけ間隔を開けており、フィラメントの各頂点は、長さ（ａ＋ｂ）に実質的に等しい半径を有する外接円上にあり、
ここでフィラメントは、外接円の半径（ａ＋ｂ）の、内接円の半径（ｃ）に対する比によって定義される変形比（ＭＲ）を有し、
フィラメントは、１０＜「ｄｐｆ」＜３５の範囲のフィラメント当たりのデニール数（「ｄｐｆ」）を有し；
距離「ａ」は、０．０００２５インチ（６マイクロメートル）＜「ａ」＜０．００４インチ（１０２マイクロメートル）の範囲にあり；
距離「ｂ」は、０．００００８インチ（２マイクロメートル）＜「ｂ」＜０．００１インチ（２４マイクロメートル）の範囲にあり；
距離「ｃ」は、０．０００３インチ（８マイクロメートル）＜「ｃ」＜０．００２５インチ（６４マイクロメートル）の範囲にあり；そして
変形比（「ＭＲ」）は、約１．１＜「ＭＲ」＜約２．０の範囲にある、上記カーペット。
１１．フィラメントが１．５グラム／デニールを超えるテナシティを有する、上記１０に記載のカーペット。
１２．フィラメントが、１２＜「ｄｐｆ」＜３２の範囲のフィラメント当たりのデニール数（「ｄｐｆ」）を有し；
距離「ａ」が、０．０００３５インチ（９マイクロメートル）＜「ａ」＜０．００３インチ（７６マイクロメートル）の範囲にあり；
距離「ｂ」が、０．０００１０インチ（３マイクロメートル）＜「ｂ」＜０．０００９５インチ（２５マイクロメートル）の範囲にあり；
距離「ｃ」は、０．０００５インチ（１０マイクロメートル）＜「ｃ」＜０．００２インチ（５１マイクロメートル）の範囲にあり；
変形比（「ＭＲ」）が、約１．１＜「ＭＲ」＜約２．０の範囲にある、上記１０に記載のカーペット。
１３．合成ポリマーがポリトリメチレンテレフタレートである、上記１０に記載のカーペット。
１４．ポリトリメチレンテレフタレートがその中につや消し剤を有する、上記１３に記載のカーペット。
１５．ポリトリメチレンテレフタレートが着色される、上記１３に記載のフィラメント。１６．ポリトリメチレンテレフタレートが、生物学的に生産される１，３プロパンジオールを有する、上記１０に記載のカーペット。
１７．合成ポリマーが、ポリエチレンテレフタレート、ナイロン、ポリプロピレン、またはそれらのブレンドである、上記１０に記載のカーペット。
１８．ポリトリメチレンテレフタレートがその中に難燃剤を有する、上記１３に記載のカーペット。
１９．中を通って伸びる長手方向軸と、長手方向軸に対して直角をなす平面に３つの辺を持つ断面とを有する中実コアで耐フィブリル化性の合成ポリマーフィラメントを成形するための紡糸口金板であって、
紡糸口金板は、内部に複数のオリフィスが形成されており、各オリフィスは中心および３つの辺を有し、各辺は第１および第２の端点を末端とし、各辺は第１および第２の端点の間の中点を有し、
１つの辺の第１の端点は、円形端部輪郭によって、隣接する辺の第２の端点に連結され、円形端部輪郭は、オリフィスの中心から出る半径の線上にある中心点から測定して寸法「Ｃ」に等しい距離を有し、各端部輪郭の中心点は、オリフィスの中心から所定の距離「
Ｄ」に配置され、
各辺の第１の端点は、隣接する辺の端点の間に画成される弦に沿って、隣接する辺の第２の端点から間隔を開けており、
各円形端部輪郭上の点は、オリフィスの中心に中心を有する半径「（Ｃ＋Ｄ）」の外接円上にあり、各辺の中点は、オリフィスの中心に中心を有する半径「Ｈ」の内接円上にあり、
ここで距離「Ｃ」は、０．００１５インチ（３８マイクロメートル）＜「Ｃ」＜０．００４０インチ（１０２マイクロメートル）の範囲にあり；
距離「Ｄ」は、０．０１５０インチ（３８１マイクロメートル）＜「Ｄ」＜０．０３００インチ（７６２マイクロメートル）の範囲にある、上記紡糸口金板。
２０．距離「Ｃ」が、０．００２０インチ（５１マイクロメートル）＜「Ｃ」＜０．００３５インチ（８９マイクロメートル）の範囲にあり；
距離「Ｄ」が、０．０１７５インチ（４４５マイクロメートル）＜「Ｄ」＜０．０２８０インチ（７１１マイクロメートル）の範囲にある、上記１９に記載の紡糸口金板。
２１．各辺の各端点が、円形端部輪郭の接点となる、上記１９に記載の紡糸口金板。
２２．各オリフィスの各辺は実質的にくぼんでおり、各辺は、オリフィスの中心点から出て辺の中点を通過する基準半径上に位置する中心を有する基準円上にあり、
基準円の中心は、オリフィスの中心軸から基準半径に沿って所定の距離「Ａ」で配置され、基準円が寸法「Ｂ」の半径を有し、
オリフィスは、外接円の半径（Ｃ＋Ｄ）の、内接円の半径（Ａ−Ｂ）に対する比によって定義される変形比（ＭＲ）を有し、したがって
「ＭＲ」＝（Ｃ＋Ｄ）／「Ｈ」であり、
ここで距離「Ａ」は、０．０３００インチ（７６２マイクロメートル）＜「Ａ」＜０．０９００インチ（２２８６マイクロメートル）の範囲にあり；
距離「Ｂ」は、０．０２００インチ（５０８マイクロメートル）＜「Ｂ」＜０．０７００インチ（２０３２マイクロメートル）の範囲にあり；
比（Ａ／Ｂ）は、約１．０＜（Ａ／Ｂ）＜約１．６の範囲にあり；
変形比（「ＭＲ」）は、約１．５＜「ＭＲ」＜約４．５の範囲にある、上記１９に記
載の紡糸口金板。
２３．距離「Ａ」が、０．０３００インチ（７６２マイクロメートル）＜「Ａ」＜０．０８００インチ（２０３２マイクロメートル）の範囲にあり；
距離「Ｂ」が、０．０２００インチ（５０８マイクロメートル）＜「Ｂ」＜０．０８００インチ（１７７８マイクロメートル）の範囲にあり；
比（Ａ／Ｂ）が、約１．１＜（Ａ／Ｂ）＜約１．５の範囲にあり；
変形比（「ＭＲ」）が、約１．８＜「ＭＲ」＜約３．５の範囲にある、上記２２に記載の紡糸口金板。
２４．各オリフィスの各辺が実質的に直線状であり、
各円形端部輪郭の点が、オリフィスの中心に中心を有する半径「（Ｃ＋Ｄ）」の外接円上にあり、
各辺の中点が、オリフィスの中心に中心を有する半径「Ｈ」の内接円上にあり、
距離「Ｈ」が、０．００９０インチ（２２９マイクロメートル）＜「Ｈ」＜０．０１９０インチ（４８３マイクロメートル）の範囲にあり、
オリフィスは、外接円の半径（Ｃ＋Ｄ）の、内接円の半径「Ｈ」に対する比によって定義される変形比（「ＭＲ」）を有し、したがって
「ＭＲ」＝（Ｃ＋Ｄ）／「Ｈ」であり、
ここで変形比（「ＭＲ」）が、約１．６＜「ＭＲ」＜約２．５の範にある、上記１９に記載の紡糸口金板。
２５．距離「Ｈ」（すなわち、内接円の半径）が、０．０１０８インチ（２７４マイクロメートル）＜「Ｈ」＜０．０１７５インチ（４４５マイクロメートル）の範囲にあり、
変形比（「ＭＲ」）が、約１．７＜「ＭＲ」＜約２．３の範囲にある、上記２４に記載
の紡糸口金板。
２６．中を通って伸びる長手方向軸と、長手方向軸に対して直角をなす平面に３つの辺を持つ断面とを有する中実コアで耐フィブリル化性の合成ポリマーフィラメントを成形するための紡糸口金板であって、
紡糸口金板は、内部に複数のオリフィスが形成されており、各オリフィスは中心および３つの辺を有し、各辺は第１および第２の端点を末端とし、各辺は第１および第２の端点の間の中点を有し、
各辺の第１の端点は、隣接する辺の端点の間に画成される基準線によって、隣接する辺の第２の端点から間隔を開けており、基準線は、中心点から出る基準半径と交差しており、基準線と基準半径との間の交点は、オリフィスの中心から基準半径に沿って距離「Ｇ」にあり、基準線は所定の長さ「２Ｆ」を有し、
１つの辺の第１の端点は、少なくとも２つの直線状縁端部を有する端部輪郭によって隣接する辺の第２の端点に連結され、直線状縁端部は頂点において交差し、頂点は、基準線と基準半径との交点から寸法「Ｅ」だけ間隔を開けており、
ここで距離「Ｅ」は、０．００２５インチ（６４マイクロメートル）＜「Ｅ」＜０．０１５０インチ（３８１マイクロメートル）の範囲にあり；
距離「Ｆ」は、０．００１５インチ（３８マイクロメートル）＜「Ｆ」＜０．００４０インチ（１０２マイクロメートル）の範囲にあり；
距離「Ｇ」は、０．０１５０インチ（３８１マイクロメートル）＜「Ｇ」＜０．０３００インチ（７６２マイクロメートル）の範囲にある、紡糸口金板。
２７．距離「Ｅ」が、０．００３０インチ（７６マイクロメートル）＜「Ｅ」＜０．０１００インチ（２５４マイクロメートル）の範囲にあり；
距離「Ｆ」が、０．００２０インチ（５１マイクロメートル）＜「Ｆ」＜０．００３５インチ（８９マイクロメートル）の範囲にあり；
距離「Ｇ」が、０．０１７５インチ（４４５マイクロメートル）＜「Ｇ」＜０．０２８０インチ（７１１マイクロメートル）の範囲にある、上記２６に記載の紡糸口金板。
２８．各オリフィスの各辺が実質的にくぼんでおり、各辺は、オリフィスの中心点から出て辺の中点を通過する基準半径上に位置する中心を有する基準円上にあり、
基準円の中心が、オリフィスの中心軸から基準半径に沿って所定の距離「Ａ」で配置され、基準円が寸法「Ｂ」の半径を有し、
オリフィスは、外接円の半径（Ｅ＋Ｇ）の内接円の半径「（Ｅ＋Ｇ）」に対する比によって定義される変形比（「ＭＲ」）を有し、したがって
「ＭＲ」＝（Ｃ＋Ｄ）／「（Ａ−Ｂ）」であり、
ここで距離「Ａ」は、０．０３００インチ（７６２マイクロメートル）＜「Ａ」＜０．０９００インチ（２２８６マイクロメートル）の範囲にあり；
距離「Ｂ」は、０．０２００インチ（５０８マイクロメートル）＜「Ｂ」＜０．０８００インチ（２０３２マイクロメートル）の範囲にあり；
比（Ａ／Ｂ）は、約１．０＜（Ａ／Ｂ）＜約１．６の範囲にあり；
変形比（「ＭＲ」）は、約１．５＜「ＭＲ」＜約４．５の範囲にある、上記２６に記載の紡糸口金板。
２９．距離「Ａ」が、０．０３００インチ（７６２マイクロメートル）＜「Ａ」＜０．０８００インチ（２０３２マイクロメートル）の範囲にあり；
距離「Ｂ」が、０．０２００インチ（５０８マイクロメートル）＜「Ｂ」＜０．０８００インチ（１７７８マイクロメートル）の範囲にあり；
比（Ａ／Ｂ）が、約１．１＜（Ａ／Ｂ）＜約１．５の範囲にあり；
変形比（「ＭＲ」）が約１．８＜「ＭＲ」＜約３．５の範囲にある、上記２８に記載の紡糸口金板。
３０．各オリフィスの各辺が実質的に直線状であり、
各端部輪郭の頂点が、オリフィスの中心に中心を有する半径「（Ｇ＋Ｅ）」の外接円上にあり、
各辺の中点が、オリフィスの中心に中心を有する半径「Ｈ」の内接円上にあり、
各辺の中点が、オリフィスの中心に中心を有する半径「Ｈ」の内接円上にあり、
ここで距離「Ｈ」は、０．００８８インチ（２２４マイクロメートル）＜「Ｈ」＜０．０１８５インチ（４７０マイクロメートル）の範囲にあり、
オリフィスは、外接円の半径（Ｇ＋Ｅ）の、内接円の半径「Ｈ」に対する比として定義される変形比（「ＭＲ」）を有し、したがって
「ＭＲ」＝（Ｇ＋Ｅ）／「Ｈ」であり、
ここで変形比（「ＭＲ」）は、約１．６＜「ＭＲ」＜約２．５の範囲にある、上記２６に記載の紡糸口金板。
３１．距離「Ｈ」（すなわち、内接円の半径）が、０．０１０５インチ（２６７マイクロメートル）＜「Ｈ」＜０．０１７０インチ（４３２マイクロメートル）の範囲にあり、
変形比（「ＭＲ」）が、約１．７＜「ＭＲ」＜約２．３の範囲にある、上記３０に記載の紡糸口金板。
３２．中を通って伸びる長手方向軸と、長手方向軸に対して直角をなす平面に３つの辺を持つ断面とを有する中実コアで耐フィブリル化性の合成ポリマーフィラメントで、
辺は、長さが実質的に等しく、形が凸状であり、各辺は、それに沿って中点を有し、各中点は、フィラメントの中心軸に中心を有する内接円上にあり、内接円は長さ「ｃ」に実質的に等しい半径を有し、
各辺は、それぞれの曲率円に中心を有する実質的に丸みを帯びた頂点を通って隣接する辺と接しており、各曲率円は長さ「ｂ」に実質的に等しい半径を有し、各曲率円は、フィラメントの軸から距離「ａ」だけ間隔を開けており、フィラメントの各頂点は、長さ（ａ＋ｂ）に実質的に等しい半径を有する外接円上にあり、
ここでフィラメントは、外接円の半径（ａ＋ｂ）の、内接円の半径（ｃ）に対する比によって定義される変形比（ＭＲ）を有し、
フィラメントは、１０＜「ｄｐｆ」＜３５の範囲のフィラメント当たりのデニール数（「ｄｐｆ」）を有し；
距離「ａ」は、０．０００２５インチ（６マイクロメートル）＜「ａ」＜０．００４インチ（１０２マイクロメートル）の範囲にあり；
距離「ｂ」は、０．００００８インチ（２マイクロメートル）＜「ｂ」＜０．００１０インチ（２４マイクロメートル）の範囲にあり；
距離「ｃ」は、０．０００３インチ（８マイクロメートル）＜「ｃ」＜０．００２５インチ（６４マイクロメートル）の範囲にあり；
変形比（「ＭＲ」）が、約１．１＜「ＭＲ」＜約２．０の範囲にあるポリマーフィラメントの製造方法であって：
ａ）溶融合成ポリマーを、複数のオリフィスを有する紡糸口金板を通してポンプで送り出して、フィラメントを形成するステップと；
ｂ）フィラメントを冷却するステップと；
ｃ）フィラメントに仕上げ剤を塗布するステップと；
ｄ）フィラメントの延伸およびアニーリングを行うステップと；および
ｅ）フィラメントをバルキー出しして、ランダムな３次元の曲線の捲縮をフィラメントに付与するステップとを含む、方法
３３．紡糸口金板の各オリフィスが中心および３つの辺を有し、各辺は第１および第２の端点を末端とし、各辺は第１および第２の端点の間の中点を有し、
１つの辺の第１の端点は、円形端部輪郭によって、隣接する辺の第２の端点に連結され、円形端部輪郭は、オリフィスの中心から出る半径の線上にある中心点から測定して寸法「Ｃ」に等しい距離を有し、各端部輪郭の中心点は、オリフィスの中心から所定の距離「Ｄ」に配置され、
各辺の第１の端点は、隣接する辺の端点の間に画定される弦に沿って、隣接する辺の第２の端点から間隔を開けており、
各円形端部輪郭上の点は、オリフィスの中心に中心を有する半径「（Ｃ＋Ｄ）」の外接
円上にあり、各辺の中点は、オリフィスの中心に中心を有する半径「Ｈ」の内接円上にあり、
ここで距離「Ｃ」は、０．００１５インチ（３８マイクロメートル）＜「Ｃ」＜０．００４０インチ（１０２マイクロメートル）の範囲にあり；
距離「Ｄ」は、０．０１５０インチ（３８１マイクロメートル）＜「Ｄ」＜０．０３００インチ（７６２マイクロメートル）の範囲にある、上記３２に記載の方法。
３４．紡糸口金板の各オリフィスは中心および３つの辺を有し、各辺は第１および第２の端点を末端とし、各辺は第１および第２の端点の間の中点を有し、
各辺の第１の端点は、隣接する辺の端点の間に画定される基準線によって、隣接する辺の第２の端点から間隔を開けており、基準線は、中心点から出る基準半径と交差しており、基準線と基準半径との間の交点は、オリフィスの中心から基準半径に沿って距離「Ｇ」にあり、基準線は所定の長さ「２Ｆ」を有し、
１つの辺の第１の端点は、少なくとも２つの直線状縁端部を有する端部輪郭によって隣接する辺の第２の端点に連結され、直線状縁端部は頂点において交差し、頂点は、基準線と基準半径との交点から寸法「Ｅ」だけ間隔を開けており、
ここで距離「Ｅ」は、０．００２５インチ（６４マイクロメートル）＜「Ｅ」＜０．０１５０インチ（３８１マイクロメートル）の範囲にあり；
距離「Ｆ」は、０．００１５インチ（３８マイクロメートル）＜「Ｆ」＜０．００４０インチ（１０２マイクロメートル）の範囲にあり；
距離「Ｇ」は、０．０１５０インチ（３８１マイクロメートル）＜「Ｇ」＜０．０３００インチ（７６２マイクロメートル）の範囲にある、上記３２に記載の方法。
３５．合成ポリマーがポリトリメチレンテレフタレートである、上記３２に記載の方法。３６．ポリトリメチレンテレフタレートが、生物学的に生成される１，３プロパンジオールを有する、上記３２に記載の方法。
【手続補正３】
【補正対象書類名】特許請求の範囲
【補正対象項目名】全文
【補正方法】変更
【補正の内容】
【特許請求の範囲】
【請求項１】
中を通って伸びる長手方向軸と、長手方向軸に対して直角をなす平面に３つの辺を持つ断面とを有する中実コアで耐フィブリル化性の合成ポリマーフィラメントであって、
辺は、長さが実質的に等しく、形が凸状であり、各辺は、それに沿って中点を有し、各中点は、フィラメントの中心軸に中心を有する内接円上にあり、内接円は長さ「ｃ」に実質的に等しい半径を有し、
各辺は、それぞれの曲率円に中心を有する実質的に丸みを帯びた頂点を通って隣接する辺と接しており、各曲率円は長さ「ｂ」に実質的に等しい半径を有し、各曲率円は、フィラメントの軸から距離「ａ」だけ間隔を開けており、フィラメントの各頂点は、長さ（ａ＋ｂ）に実質的に等しい半径を有する外接円上にあり、
ここでフィラメントは、外接円の半径（ａ＋ｂ）の、内接円の半径（ｃ）に対する比によって定義される変形比（ＭＲ）を有し、
フィラメントは、１０＜「ｄｐｆ」＜３５の範囲のフィラメント当たりのデニール数（「ｄｐｆ」）を有し；
距離「ａ」は、０.０００２５インチ（６マイクロメートル）＜「ａ」＜０.００４インチ（１０２マイクロメートル）の範囲にあり；
距離「ｂ」は、０.００００８インチ（２マイクロメートル）＜「ｂ」＜０.００１０インチ（２４マイクロメートル）の範囲にあり；
距離「ｃ」は、０.０００３インチ（８マイクロメートル）＜「ｃ」＜０.００２５インチ（６４マイクロメートル）の範囲にあり；そして
変形比（「ＭＲ」）が、約１.１＜「ＭＲ」＜約２.０の範囲にある、上記フィラメント。
【請求項２】
基布および基布に取り付けられた複数のタフトとを有するカーペットであって、
各タフトが、中を通って伸びる長手方向軸と、長手方向軸に対して直角をなす平面に３つの辺を持つ断面とを有する中実コアで耐フィブリル化性の合成ポリマーフィラメントを有し、
辺は、長さが実質的に等しく、形が凸状であり、各辺は、それに沿って中点を有し、各中点は、フィラメントの中心軸に中心を有する内接円上にあり、内接円は長さ「ｃ」に実質的に等しい半径を有し、
各辺は、それぞれの曲率円に中心を有する実質的に丸みを帯びた頂点を通って隣接する辺と接しており、各曲率円は長さ「ｂ」に実質的に等しい半径を有し、各曲率円は、フィラメントの軸から距離「ａ」だけ間隔を開けており、フィラメントの各頂点は、長さ（ａ＋ｂ）に実質的に等しい半径を有する外接円上にあり、
ここでフィラメントは、外接円の半径（ａ＋ｂ）の、内接円の半径（ｃ）に対する比によって定義される変形比（ＭＲ）を有し、
フィラメントは、１０＜「ｄｐｆ」＜３５の範囲のフィラメント当たりのデニール数（「ｄｐｆ」）を有し；
距離「ａ」は、０.０００２５インチ（６マイクロメートル）＜「ａ」＜０.００４インチ（１０２マイクロメートル）の範囲にあり；
距離「ｂ」は、０.００００８インチ（２マイクロメートル）＜「ｂ」＜０.００１インチ（２４マイクロメートル）の範囲にあり；
距離「ｃ」は、０.０００３インチ（８マイクロメートル）＜「ｃ」＜０.００２５インチ（６４マイクロメートル）の範囲にあり；そして
変形比（「ＭＲ」）は、約１.１＜「ＭＲ」＜約２.０の範囲にある、上記カーペット。
【請求項３】
中を通って伸びる長手方向軸と、長手方向軸に対して直角をなす平面に３つの辺を持つ断面とを有する中実コアで耐フィブリル化性の合成ポリマーフィラメントを成形するための紡糸口金板であって、
紡糸口金板は、内部に複数のオリフィスが形成されており、各オリフィスは中心および３つの辺を有し、各辺は第１および第２の端点を末端とし、各辺は第１および第２の端点の間の中点を有し、
１つの辺の第１の端点は、円形端部輪郭によって、隣接する辺の第２の端点に連結され、円形端部輪郭は、オリフィスの中心から出る半径の線上にある中心点から測定して寸法「Ｃ」に等しい距離を有し、各端部輪郭の中心点は、オリフィスの中心から所定の距離「Ｄ」に配置され、
各辺の第１の端点は、隣接する辺の端点の間に画成される弦に沿って、隣接する辺の第２の端点から間隔を開けており、
各円形端部輪郭上の点は、オリフィスの中心に中心を有する半径「（Ｃ＋Ｄ）」の外接円上にあり、各辺の中点は、オリフィスの中心に中心を有する半径「Ｈ」の内接円上にあり、
ここで距離「Ｃ」は、０.００１５インチ（３８マイクロメートル）＜「Ｃ」＜０.００４０インチ（１０２マイクロメートル）の範囲にあり；
距離「Ｄ」は、０.０１５０インチ（３８１マイクロメートル）＜「Ｄ」＜０.０３００インチ（７６２マイクロメートル）の範囲にある、上記紡糸口金板。
【請求項４】
中を通って伸びる長手方向軸と、長手方向軸に対して直角をなす平面に３つの辺を持つ断面とを有する中実コアで耐フィブリル化性の合成ポリマーフィラメントを成形するための紡糸口金板であって、
紡糸口金板は、内部に複数のオリフィスが形成されており、各オリフィスは中心および
３つの辺を有し、各辺は第１および第２の端点を末端とし、各辺は第１および第２の端点の間の中点を有し、
各辺の第１の端点は、隣接する辺の端点の間に画成される基準線によって、隣接する辺の第２の端点から間隔を開けており、基準線は、中心点から出る基準半径と交差しており、基準線と基準半径との間の交点は、オリフィスの中心から基準半径に沿って距離「Ｇ」にあり、基準線は所定の長さ「２Ｆ」を有し、
１つの辺の第１の端点は、少なくとも２つの直線状縁端部を有する端部輪郭によって隣接する辺の第２の端点に連結され、直線状縁端部は頂点において交差し、頂点は、基準線と基準半径との交点から寸法「Ｅ」だけ間隔を開けており、
ここで距離「Ｅ」は、０.００２５インチ（６４マイクロメートル）＜「Ｅ」＜０.０１５０インチ（３８１マイクロメートル）の範囲にあり；
距離「Ｆ」は、０.００１５インチ（３８マイクロメートル）＜「Ｆ」＜０.００４０インチ（１０２マイクロメートル）の範囲にあり；
距離「Ｇ」は、０.０１５０インチ（３８１マイクロメートル）＜「Ｇ」＜０.０３００インチ（７６２マイクロメートル）の範囲にある、紡糸口金板。
【請求項５】
中を通って伸びる長手方向軸と、長手方向軸に対して直角をなす平面に３つの辺を持つ断面とを有する中実コアで耐フィブリル化性の合成ポリマーフィラメントで、
辺は、長さが実質的に等しく、形が凸状であり、各辺は、それに沿って中点を有し、各中点は、フィラメントの中心軸に中心を有する内接円上にあり、内接円は長さ「ｃ」に実質的に等しい半径を有し、
各辺は、それぞれの曲率円に中心を有する実質的に丸みを帯びた頂点を通って隣接する辺と接しており、各曲率円は長さ「ｂ」に実質的に等しい半径を有し、各曲率円は、フィラメントの軸から距離「ａ」だけ間隔を開けており、フィラメントの各頂点は、長さ（ａ＋ｂ）に実質的に等しい半径を有する外接円上にあり、
ここでフィラメントは、外接円の半径（ａ＋ｂ）の、内接円の半径（ｃ）に対する比によって定義される変形比（ＭＲ）を有し、
フィラメントは、１０＜「ｄｐｆ」＜３５の範囲のフィラメント当たりのデニール数（「ｄｐｆ」）を有し；
距離「ａ」は、０.０００２５インチ（６マイクロメートル）＜「ａ」＜０.００４インチ（１０２マイクロメートル）の範囲にあり；
距離「ｂ」は、０.００００８インチ（２マイクロメートル）＜「ｂ」＜０.００１０インチ（２４マイクロメートル）の範囲にあり；
距離「ｃ」は、０.０００３インチ（８マイクロメートル）＜「ｃ」＜０.００２５インチ（６４マイクロメートル）の範囲にあり；
変形比（「ＭＲ」）が、約１.１＜「ＭＲ」＜約２.０の範囲にあるポリマーフィラメントの製造方法であって：
ａ）溶融合成ポリマーを、複数のオリフィスを有する紡糸口金板を通してポンプで送り出して、フィラメントを形成するステップと；
ｂ）フィラメントを冷却するステップと；
ｃ）フィラメントに仕上げ剤を塗布するステップと；
ｄ）フィラメントの延伸およびアニーリングを行うステップと；および
ｅ）フィラメントをバルキー出しして、ランダムな３次元の曲線の捲縮をフィラメントに付与するステップとを含む、方法